중합 은 , Dean - Stark 관 을 장착 한 200 mL 의 세 퍼 러블 플라스크 에 , 히드로퀴논 술폰산 칼륨 3 . 50 g ( 15 . 33 mmol ) , 4 , 4 '- 디 히드록시 비페닐 7 . 87 g ( 42 . 25 mmol ) , 탄산칼륨 8 . 65 g ( 62 . 57 mmol ) 을 넣 어 디 메틸 술 폭 사이드 138 ㎖, 톨루엔 70 ㎖ 중 , 아르곤 분위기 하 , 배스 온도 150 ℃ ( 내온 130 ± 5 ℃) 에서 1 . 5 시간 공비 탈수 하 였 다 . 1 . 5 시간 후 , 톨루엔 을 계 외 로 제거 하 고 , 실온 까지 방랭 하 였 다 . 그 후 , 3 , 3 '- 술포닐 비스 ( 6 - 플 루 오로 벤젠술폰산 칼륨 ) 9 . 03 g ( 18 . 40 mmol ) , 4 , 4 '- 디 플 루 오로 디페닐 술폰 9 . 96 g ( 39 . 18 mmol ) 을 첨가 하 고 , 추가 로 내온 150 ℃ 에서 5 시간 반응 시켰 다 . 반응 은 GPC 측정 에 의해 추적 하 였 다 . 반응 종료 후 , 반응 용액 을 80 ℃ 까지 방랭 하 고 , 3 L 의 2 M 염산 수용액 에 적하 하 였 다 . 석출 된 백색 의 폴리머 를 여과 하 고 , 세정 여과 액 의 pH 가 약 7 이 될 때 까지 수세 하 고 , 그 후 80 ℃ 의 물 에서 2 시간 처리 하 는 공정 을 2 회 실시 하 였 다 . 오븐 ( 80 ℃) 에서 건조 시켜 하 기 에 나타내 는 공중 합체 B 23 . 62 g ( 수율 91 ％) 을 얻 었 다 . 막 제조 는 실시 예 1 에 준거 하 여 실시 하 였 다 .